(57)【要約】  窒化ガリウム結晶の製造方法は、ガリウムとナトリウムを含む混合融液に窒素を溶解させて窒化ガリウム結晶５を成長させる成長工程と、ガリウムとナトリウムからなる合金５１と、ナトリウムをイオン化させる液体５２とを反応させることにより、合金５１からナトリウムイオンとガリウム５５を分離し、分離されたガリウム５５を回収する回収工程とを含む。
2015141064.tif 000002
【特許請求の範囲】
【請求項１】
ガリウムとナトリウムを含む混合融液に窒素を溶解させて窒化ガリウム結晶を成長させる成長工程と、
前記ガリウムと前記ナトリウムからなる合金と、前記ナトリウムをイオン化させる液体とを反応させることにより、前記合金からナトリウムイオンとガリウムを分離し、分離された前記ガリウムを回収する回収工程と
を含むことを特徴とする窒化ガリウム結晶の製造方法。
【請求項２】
前記液体はガリウムの融点よりも高温の水である
ことを特徴とする請求項１に記載の窒化ガリウム結晶の製造方法。
【請求項３】
前記水の温度は５０℃以上９０℃以下である
ことを特徴とする請求項２に記載の窒化ガリウム結晶の製造方法。
【請求項４】
前記液体は酸である
ことを特徴とする請求項１に記載の窒化ガリウム結晶の製造方法。
【請求項５】
前記酸の温度は３０℃以上１２０℃以下である
ことを特徴とする請求項４に記載の窒化ガリウム結晶の製造方法。
【請求項６】
前記回収工程は、前記成長工程後における前記混合融液中の前記ガリウムと前記ナトリウムの総モル数に対する前記ガリウムのモル数が０％より大きく８０％以下である場合に実行される
ことを特徴とする請求項１〜５のいずれか１項に記載の窒化ガリウム結晶の製造方法。
【請求項７】
前記回収工程は、前記成長工程後における前記混合融液中の前記ガリウムと前記ナトリウムの総モル数に対する前記ガリウムのモル数が０％より大きく６４％以下である場合に実行される
ことを特徴とする請求項１〜５のいずれか１項に記載の窒化ガリウム結晶の製造方法。
【請求項８】
前記合金は前記ガリウムと前記ナトリウムから構成される金属間化合物である
ことを特徴とする請求項１〜７のいずれか１項に記載の窒化ガリウム結晶の製造方法。
【請求項９】
前記金属間化合物は略Ｇａ３９Ｎａ２２である
ことを特徴とする請求項８に記載の窒化ガリウム結晶の製造方法。
【請求項１０】
前記金属間化合物にゲルマニウムが含まれている
ことを特徴とする請求項８に記載の窒化ガリウム結晶の製造方法。
【請求項１１】
前記回収工程を開始する前に、前記混合融液中に残留している前記ナトリウムを除去する除去工程
を更に含むことを特徴とする請求項１〜１０のいずれか１項に記載の窒化ガリウム結晶の製造方法。
【請求項１２】
前記ガリウム単体を液体状態で回収する
ことを特徴とする請求項１〜１１のいずれか１項に記載の窒化ガリウム結晶の製造方法。
【請求項１３】
前記回収工程により回収された前記ガリウムを前記成長工程において利用する
ことを特徴とする請求項１〜１２のいずれか１項に記載の窒化ガリウム結晶の製造方法。
【発明の詳細な説明】
【技術分野】
【０００１】
本発明は、窒化ガリウム結晶の製造方法に関し、特にフラックス法を用いた製造方法において残留したガリウムを回収する技術に関する。
【背景技術】
【０００２】
窒化ガリウム結晶等の１３族窒化物結晶を製造する方法として、フラックス法が知られている。フラックス法とは、反応容器内にアルカリ金属又はアルカリ土類金属及び１３族元素を含む混合融液（フラックス）を形成し、混合融液中に窒素ガス等の原料ガスを溶解して過飽和状態にすることにより、混合融液中で１３族窒化物結晶の自発核を成長させる、又は種結晶を核として１３族窒化物結晶を成長させる方法である。【０００３】
フラックス法により結晶成長を行う場合、成長工程の終了後の反応容器内には、窒化ガリウム結晶、アルカリ金属又はアルカリ土類金属、１３族元素、及びアルカリ金属又はアルカリ土類金属と１３族元素とからなる合金が残留する。従って、反応容器から１３族窒化物結晶を取り出すためには、アルカリ金属又はアルカリ土類金属、１３族元素、及びアルカリ金属又はアルカリ土類金属と１３族元素とからなる合金を除去する必要がある。【０００４】
また、混合融液として用いるアルカリ金属又はアルカリ土類金属及び１３族元素を回収し、再利用することにより、量産時の生産性を向上させることができる。そのため、混合融液を再利用可能な状態で回収することが望まれている。アルカリ金属としてナトリウム（Ｎａ）、１３族元素としてガリウム（Ｇａ）を使用して窒化ガリウム（ＧａＮ）結晶を製造する場合において、結晶成長終了後の反応容器内に残留するナトリウム、ガリウム、Ｇａ−Ｎａ合金の除去に関する方法として以下のような開示がある。【０００５】
反応容器からナトリウムを除去する方法として、アルコール（主にエタノール）や水とナトリウムを反応させ、ナトリウムをイオン化する（エタノールの場合はナトリウムエトキシド、水の場合は水酸化ナトリウム水溶液にする）方法が知られている。この除去方法は、反応性が高く、アルコール類への着火、水素ガスの爆発等の危険性を有する。特許文献１は、アルコール及び水の温度管理を行うことにより安全性を確保する方法を開示している。また、特許文献２は、灯油等のナトリウムとは非反応性の媒体中でナトリウムを融点以上に加熱して融解し、ナトリウムを液体状態で分離・回収する方法を開示している。【０００６】
反応容器からガリウムを除去する方法として、塩酸、硝酸、王水等の強酸とガリウムとを反応させ、ガリウムをイオン化することで除去する方法が知られている。特許文献３，４は、反応容器からナトリウムを除去した後、反応容器内に残留しているガリウムを融点（２９．８℃）以上に加熱することにより、ガリウムを結晶上から取り除く方法を開示している。Ｇａ−Ｎａ合金（金属間化合物）を除去する方法として、非特許文献１のように、当該合金と王水とを反応させ、合金を構成する元素をイオン化する方法が知られている。【０００７】
フラックス法で窒化ガリウム結晶を製造する場合、その原料効率（１３族元素の消費量／１３族元素の原料量×１００）は６０〜９５％程度である。特許文献１，３，４、非特許文献１のように、ガリウム原料量が数ｇ〜数十ｇの場合、未反応のガリウムを回収する必要性は低い。しかし、大型の窒化ガリウム結晶を製造するためガリウム原料量が数百ｇ〜数千ｇとなる場合には、未反応ガリウムを回収して再利用することで製造コストを低減できる。しかし、特許文献１〜４、非特許文献１には、結晶成長終了後に反応容器内に残留するＧａ−Ｎａ合金からガリウムを分離し、回収する方法の開示はない。【０００８】
アルカリ金属としてナトリウム、１３族元素としてガリウムを使用して窒化ガリウム結晶を製造する場合において、結晶成長終了後の反応容器内に残留するナトリウム、ガリウムを回収する方法について以下の開示がある。【０００９】
特許文献５は、結晶成長後、混合融液が固化する前にアルカリ金属又はアルカリ土類金属と１３族元素とからなる合金を吸引除去することで、１３族窒化物結晶を取り出す方法を開示している。しかし、この方法では合金からガリウムとナトリウムを分離することができないため、吸引除去した合金を混合融液として再利用した場合、ガリウムとナトリウムの組成比を正確に把握できない問題がある。【００１０】
特許文献６は、結晶成長後の坩堝を不活性雰囲気下で混合融液の融点以上に加熱し、混合融液を除去する方法を開示している。ガリウムとナトリウムの蒸気圧差を利用して混合融液を除去する場合、ガリウムとナトリウムの分離が可能である。しかし、混合融液をガリウム−ナトリウム合金の融点以上となる６００℃で加熱すると、ナトリウム蒸気が漏洩して発火・爆発する恐れがあり、安全性に問題がある。【００１１】
また、特許文献５，６共に大掛かりな設備が必要であり、結晶成長終了時の反応容器からガリウム、ナトリウムを分離、回収する作業は困難である。
【発明の概要】
【発明が解決しようとする課題】
【００１２】
しかしながら、特許文献１〜５、非特許文献１には、ガリウムとナトリウムからなる合金から単体のガリウム（金属ガリウム）を回収することは開示されていない。また、特許文献５，６に開示される方法では、ガリウムとナトリウムからなる合金から金属ガリウムを分離、回収する作業を簡易な設備で且つ安全に行うことはできない。【００１３】
例えば、フラックス法を用いた窒化ガリウム結晶の製造方法において、数百ｇ〜数千ｇのガリウムを原料として使用する場合には、結晶成長終了時に反応容器内に残留する未反応ガリウムの量はガリウム原料量の５〜４０％となる。そのため、結晶成長終了後に反応容器内に残留するＧａ−Ｎａ合金から単体のガリウムを分離し、回収することができれば、生産性を向上させることができる。【００１４】
本発明は、上記に鑑みてなされたものであって、フラックス法を用いて窒化ガリウム結晶を製造する際に生成されるガリウムとナトリウムからなる合金から簡易に且つ安全にガリウムを回収できるようにすることを目的とする。
【課題を解決するための手段】
【００１５】
上述した課題を解決し、目的を達成するために、本発明は、ガリウムとナトリウムを含む混合融液に窒素を溶解させて窒化ガリウム結晶を成長させる成長工程と、前記ガリウムと前記ナトリウムからなる合金と、前記ナトリウムをイオン化させる液体とを反応させることにより、前記合金からナトリウムイオンとガリウムを分離し、分離された前記ガリウムを回収する回収工程とを含むことを特徴とする窒化ガリウム結晶の製造方法である。
【発明の効果】
【００１６】
本発明によれば、フラックス法を用いて窒化ガリウム結晶を製造する際に生成されるガリウムとナトリウムからなる合金から簡易に且つ安全にガリウムを回収することが可能となる。
【図面の簡単な説明】
【００１７】
【図１】図１は、第１の実施の形態における窒化ガリウム結晶の製造方法において用いられる製造装置の構成を例示する図である。
【図２】図２は、窒化ガリウム結晶の結晶成長終了時の反応容器内の状態を示す図である。
【図３】図３は、Ｇａ−Ｎａ状態図である。
【図４】図４は、第１の実施の形態において窒化ガリウム結晶の成長からガリウムの回収までの流れを示すフローチャートである。
【図５】図５は、反応容器から残留したナトリウムを除去した状態を示す図である。
【図６】図６は、合金からナトリウムイオンとガリウムとを分離している状態を示す図である。
【図７】図７は、分離されたガリウムを回収している状態を示す図である。
【発明を実施するための形態】
【００１８】
（第１の実施の形態）
以下に添付図面を参照して、窒化ガリウム結晶の製造方法の実施の形態を詳細に説明する。図１は、第１の実施の形態における窒化ガリウム結晶の製造方法において用いられる製造装置１の構成を例示する図である。当該製造装置１はフラックス法により窒化ガリウム結晶５を製造するための装置である。
【００１９】
耐圧容器１１は例えばステンレスにより構成される。耐圧容器１１の内部には内部容器１２が設置されている。内部容器１２の内部には更に反応容器１３が収容されている。
【００２０】
反応容器１３はＧａ−Ｎａ混合融液（フラックス）６及び種結晶７を保持し、窒化ガリウム結晶５を成長させるための容器である。反応容器１３の材質は特に限定されるものではなく、ＢＮ焼結体、Ｐ−ＢＮ等の窒化物、アルミナ、ＹＡＧ、イットリア等の酸化物、ＳｉＣ等の炭化物等を使用することができる。また、反応容器１３の内壁面、すなわち反応容器１３が混合融液６と接する部位は、混合融液６と反応し難い材質で構成されていることが望ましい。該材質の例としては、窒化ホウ素（ＢＮ）、パイロリティックＢＮ（Ｐ−ＢＮ）、窒化アルミニウム等の窒化物、アルミナ、イットリウム・アルミニウム・ガーネット（ＹＡＧ）、イットリア等の酸化物、ステンレス鋼（ＳＵＳ）等が挙げられる。
【００２１】
混合融液６は、少なくともガリウムとナトリウムとを含む融液である。ガリウムの他にも１３族元素であるホウ素（Ｂ）、アルミニウム（Ａｌ）、インジウム（Ｉｎ）、又はタリウム（Ｔｌ）が含まれていてもよい。ナトリウムの他にもアルカリ金属であるリチウム（Ｌｉ）又はカリウム（Ｋ）が含まれていてもよく、アルカリ土類金属であるカルシウム（Ｃａ）、マグネシウム（Ｍｇ）、ストロンチウム（Ｓｒ）、又はバリウム（Ｂａ）が含まれていてもよい。混合融液６中には、雑晶生成を抑制したり、結晶成長速度を速めたりする効果のある添加剤としてカーボン（Ｃ）を含んでいてもよく、ｎ型ドーパントとしてゲルマニウム（Ｇｅ）を含んでいてもよい。
【００２２】
反応容器１３の内部には、種結晶７が混合融液６中に浸漬するように配置される。本実施の形態においては、種結晶７は反応容器１３の底部に固定された状態となっている。種結晶７とは、窒化ガリウム結晶５の結晶成長の核となる窒化ガリウム結晶である。本実施の形態においては、種結晶７の形状として柱状結晶が用いられているが、種結晶７のその他の形状として針状、ピラミッド状、板状、ウェハ状等が挙げられる。また、図１においては反応容器１３内に１つの種結晶７（窒化ガリウム結晶５）が設置されている状態が示されているが、複数の種結晶７を設置し、複数の窒化ガリウム結晶５を同時に製造するようにしてもよい。
【００２３】
反応容器１３内の混合融液６を撹拌することで、混合融液６内部の窒素濃度分布を小さくし、結晶品質を向上することができる。混合融液６を撹拌する方法としては、耐圧容器１１を機械的に揺動して撹拌する方法や、内部容器１２を回転して撹拌する方法、混合融液６内部にプロペラ等を入れて撹拌する方法が挙げられる。図１には一例として、内部容器１２を回転して撹拌する方法を示した。内部容器１２を回転して撹拌する場合、反応容器１３内部に構造物１４を入れることで、より撹拌性能を高めることができる。
【００２４】
内部容器１２は耐圧容器１１内のターンテーブル２１上に着脱可能に設置されている。ターンテーブル２１は回転軸２２に固定され、耐圧容器１１の外側にある回転機構１６により回転可能である。回転機構１６は、モータ等により回転軸２２を回転させるものである。回転軸２２の回転速度、回転方向等は、プログラムに従って動作するコンピュータ、各種論理回路等から構成される制御部により制御される。回転軸２２の回転に伴い内部容器１２、反応容器１３、構造物１４等が回転する。尚、回転軸２２の回転に伴い回転する部材はこれらに限られるものではなく、例えば更にヒータ１５が回転してもよく、反応容器１３のみが回転してもよい。反応容器１３の回転に伴い種結晶７及び構造物１４が回転することにより、混合融液６が撹拌される。
【００２５】
耐圧容器１１の内部には、窒素を含む原料ガスが供給される。図１に示すように、耐圧容器１１の内部空間及び内部容器１２の内部空間には、それぞれ窒化ガリウム結晶５の原料である窒素（Ｎ２）ガス及び全圧調整用の希釈ガスを供給する配管３１，３２が接続されている。配管３１，３２に接続している配管３３は、上流部分で窒素供給管３４及び希釈ガス供給管３５に分岐している。窒素供給管３４及び希釈ガス供給管３５にはそれぞれバルブ３６，３７が設けられている。希釈ガスとしては、不活性ガスのアルゴン（Ａｒ）ガスを用いることが望ましいが、これに限定されず、ヘリウム（Ｈｅ）、ネオン（Ｎｅ）等を用いてもよい。
【００２６】
窒素ガスは、ガスボンベ等から窒素供給管３４に流入し、圧力制御装置４１で圧力が調整された後、バルブ３６を介して配管３３に流入する。一方、希釈ガスは、ガスボンベ等から希釈ガス供給管３５に流入し、圧力制御装置４２で圧力が調整された後、バルブ３７を介して配管３３に流入する。このようにして圧力が調整された窒素ガス及び希釈ガスは配管３３内で混合ガスとなる。
【００２７】
上記混合ガスは、配管３３からバルブ３８及び配管３１を経て耐圧容器１１の内部空間に供給されると共に、バルブ３９及び配管３２を経て内部容器１２の内部空間に供給される。内部容器１２の内部空間と反応容器１３の内部空間とは耐圧容器１１内で連通しており、略同一雰囲気、略同一圧力となっている。内部容器１２は製造装置１から取り外すことが可能となっている。配管３３はバルブ４０を介して外部につながっている。
【００２８】
配管３３には圧力計４５が設けられている。圧力計４５を監視することにより耐圧容器１１及び内部容器１２（反応容器１３）の内部空間の圧力を調整することができる。このように、窒素ガス及び希釈ガスの圧力をバルブ３６，３７と圧力制御装置４１，４２とにより調整することにより、反応容器１３内の窒素分圧を調整することができる。また、耐圧容器１１及び内部容器１２の全圧を調整できるので、内部容器１２内の全圧を高くして反応容器１３内の混合融液６（例えばナトリウム）の蒸発を抑制することができる。すなわち、窒化ガリウムの結晶成長条件に影響を与える窒素分圧と、混合融液６の蒸発に影響を与える全圧とを別々に制御することができる。勿論、希釈ガスを導入せずに窒素ガスのみを反応容器１３内に導入しても良い。尚、上記図１に示す製造装置１の全体構成は例示に過ぎず、反応容器１３内に窒素を含むガスを供給する機構等の変更は本発明の技術的範囲に影響を与えない。
【００２９】
また、図１に示すように、耐圧容器１１内の内部容器１２の外周及び底部の下にはヒータ１５が設置されている。ヒータ１５は内部容器１２及び反応容器１３を加熱し、混合融液６の温度を調整する。
【００３０】
反応容器１３に種結晶７、原料（ガリウム及びナトリウム）、カーボン（Ｃ）等の添加剤、ゲルマニウム（Ｇｅ）等のドーパント等を投入する作業は、例えばアルゴンガスのような不活性ガス雰囲気のグローブボックス内に内部容器１２を入れた状態で行うとよい。また、この作業を内部容器１２に反応容器１３を入れた状態で行ってもよい。
【００３１】
混合融液６に含まれるガリウムとナトリウムとのモル比は、特に限定されるものではないが、ガリウムのモル数［Ｇａ］とナトリウムのモル数［Ｎａ］の総モル数に対するガリウムのモル数［Ｇａ］の比ｒＧａ（＝［Ｇａ］／（［Ｇａ］＋［Ｎａ］））が０．０５≦ｒＧａ≦０．６０であることが好ましい。
【００３２】
このように原料等を投入した後、ヒータ１５に通電して内部容器１２及び反応容器１３を結晶成長温度まで加熱すると、反応容器１２内で原料のガリウム、ナトリウム、その他の添加物等が溶融し、混合融液６が生成する。この混合融液６に所定の窒素分圧の原料ガスを接触させることにより、混合融液６中に窒素が溶解する。このような混合融液６中に溶解している原料は種結晶７の表面に供給され、窒化ガリウム結晶５が結晶成長していく。
【００３３】
このような結晶成長工程において、回転機構１６により反応容器１３を回転させ、種結晶７及び構造物１４を回転させることにより、混合融液６が撹拌され、混合融液６中の窒素濃度分布が均一に保たれる。窒素濃度分布が均一な混合融液６中で長時間結晶成長させることにより、高品質且つ大型の窒化ガリウム結晶５を製造することができる。
【００３４】
図２は、窒化ガリウム結晶５の結晶成長終了時の反応容器１３内の状態を示す図である。同図においては、反応容器１３内で２つの窒化ガリウム結晶５を同時に成長させた場合が示されている。反応容器１３内には、種結晶７から成長した窒化ガリウム結晶５、残留したナトリウム５０（混合融液６）、及びガリウムとナトリウムからなる合金５１が残留している。
【００３５】
ガリウムとナトリウムを使用して窒化ガリウム結晶５を成長させた場合、結晶成長終了時に反応容器１３内に残留する物質は、結晶成長終了時のナトリウムとガリウムの組成比によって変わる。図３は、Ｇａ−Ｎａ状態図である（出典：Bulletin  Alloy  Phase  Diagrams  Vol.11  No.4  1990,  Fig.1  Assessed  Ga-Na  Phase  Diagram）。ガリウムのモル数［Ｇａ］とナトリウムのモル数［Ｎａ］の総モル数に対するガリウムのモル数［Ｇａ］の比ｒＧａ（＝［Ｇａ］／（［Ｇａ］＋［Ｎａ］））が０＜ｒＧａ≦０．６４のとき、反応容器１３内にはナトリウム、及びガリウムとナトリウムからなる合金（金属間化合物）５１であるＧａ３９Ｎａ２２が残留する。０．６４≦ｒＧａ≦０．８０のとき、反応容器１３内にはガリウムとナトリウムとからなる合金５１であるＧａ３９Ｎａ２２及びＧａ４Ｎａが混在して残留する。ｒＧａ≧０．８０のとき、反応容器１３内にはガリウム、及びガリウムとナトリウムとからなる合金５１であるＧａ４Ｎａが残留する。尚、上記のようにＧａｘＮａｙで示した合金５１の組成比（ｘ、ｙの値）には多少の変動が生ずる場合があり、当該Ｇａ−Ｎａ状態図はＧａ−Ｎａ合金の状態変化についての一例に過ぎない。本実施の形態における合金５１の組成比は他のＧａ−Ｎａ状態図との相違により否定されるものではない。
【００３６】
発明者らのこれまでの結晶成長実験により、窒化ガリウム結晶５を成長させるために適したガリウムとナトリウムの組成比ｒＧａは０．０５≦ｒＧａ≦０．６の範囲であることが判っている。また、０．１≦ｒＧａ≦０．４の範囲であることがより好ましい。この組成範囲で結晶成長を開始し、ナトリウムの蒸発が少ない状態で結晶成長を終えた場合、結晶成長終了時のｒＧａはｒＧａ＜０．４となる。そのため、反応容器１３内には窒化ガリウム結晶５、ナトリウム５１・カーボン（Ｃ）等の添加剤・ゲルマニウム（Ｇｅ）等のドーパント等からなる混合融液６、ガリウムとナトリウムからなる合金５１であるＧａ３９Ｎａ２２が残留することとなる。
【００３７】
図４は、本実施の形態において窒化ガリウム結晶５の成長からガリウムの回収までの流れを示すフローチャートである。反応容器１３内において混合融液６中に種結晶７が浸漬された状態にし（Ｓ１）、所定条件下で混合融液６中に窒素を供給すると（Ｓ２）、種結晶７を核として窒化ガリウム結晶５が成長する（Ｓ３）。窒化ガリウム結晶５の成長終了後、反応容器１３内に残留しているナトリウム５０を除去する（Ｓ４）。その後、反応容器１３内に残留している合金５１を溶解し（Ｓ５）、単体となったガリウムを反応容器１３から回収する（Ｓ６）。
【００３８】
結晶成長終了後の反応容器１３からナトリウム５０を除去する工程（Ｓ４）について説明する。反応容器１３内に残留したナトリウム５０の除去は、周知の方法を適宜用いて行えばよい。例えば、反応容器１３をエタノール中に浸漬し、ナトリウム５０をナトリウムエトキシドにして除去すればよい。しかし、この方法は、ナトリウム５０の残量が数百ｇ〜数千ｇにもなると、全てのナトリウム５０を除去するのに数時間〜数百時間を要するため、量産工程には適さない。そこで、特許文献６のように不活性雰囲気下でナトリウム５０を融点以上に加熱して融解し、液体状態のナトリウム５０を流し出す方法が好ましい。具体的には、アルゴンガス雰囲気中のグローブボックス内において、反応容器１３をホットプレートに載せ、２００℃〜３００℃に加熱する。これにより、ナトリウム５０を溶融させ、別容器に流し出すことができる。この方法により大部分のナトリウム５０を除去することができる。この場合、反応容器１３はナトリウム５０の融点以上の温度に加熱されるが、ガリウムとアルミニウムからなる合金５１の融点は超えないため、反応容器１３内には、窒化ガリウム結晶５と合金５１が残留する。
【００３９】
図５は、反応容器１３から残留したナトリウム５０を除去した状態を示す図である。この状態では、合金５１の大部分は反応容器１３の内壁面又は窒化ガリウム結晶５の表面に固着している。合金５１が生成する箇所は、結晶成長工程の冷却プロセスにおいて、合金５１の融点である５５６℃付近での温度分布に依存する。一般に反応容器１３の壁面付近から冷却が進むため、合金５１は反応容器１３の内壁面に生成する。そこで、窒化ガリウム結晶５を反応容器１３の内壁面から離した位置に設置することにより、結晶成長終了後にナトリウム５０を除去するのみで窒化ガリウム結晶５を取り出すことも可能である。
【００４０】
また、合金５１の融点である５５６℃付近での冷却速度を変えることで、合金５１の大きさを変えることができる。例えば、８５℃／ｈ以上の速度で急冷した場合、合金５１は反応容器１３の内壁面の様々な場所で核発生を生じ、細かい合金５１が入り組んだ状態で生成する。そのため、このような状態でナトリウム５０を除去したとしても、反応容器１３内に残留するナトリウム５０は多くなる。一方で、３５℃／ｈ以下の速度で徐冷した場合、急冷した場合に比べて核発生密度が小さいため、合金５１が入り組んだ状態にはならず、ナトリウム５０を除去した後に反応容器１３内に残留するナトリウム５０は少なくなる。
【００４１】
そこで、先ず、不活性雰囲気下で反応容器１３をナトリウム５０の融点以上に加熱し、ナトリウム５０のみを融解させ、液体状態のナトリウム５０を別容器に流し出す。その後、反応容器１３を十分に冷却し、上記流し出しによっては除去しきれなかったナトリウム５０をエタノールによるアルコキシド化により除去する。これにより、反応容器１３内に残留したナトリウム５０を大部分除去することができる。
【００４２】
次に、ナトリウム５０の除去後、反応容器１３内の合金５１を溶解する工程（Ｓ５）について説明する。図６は、合金５１からナトリウムイオンとガリウム５５とを分離している状態を示す図である。
【００４３】
ナトリウム５０の除去が完了した後、反応容器１３をエタノールから取出し、ステンレス製の容器５４に溜めた水５２に浸漬する。このとき、反応容器１３内に多少残留していたナトリウム５０と水５２が反応し、水素５３が発生する。そのため、当該工程はドラフト内で行われるべきである。ナトリウム５０と水５２の反応が終了した後、容器５４をホットプレート５６に載せて加熱する。これにより、水５２が高温となり、水５２と合金５１中のナトリウムとが反応し、合金５１はナトリウムイオンとガリウム５５に分離する。当該工程も合金５１中のナトリウムと水５２とが反応し、水素５３を発生させるため、ドラフト内で行われるべきである。尚、図６においては合金５１が反応容器１３の内壁に固着している状態を示したが、反応容器１３から合金５１を取出して、反応容器１３外において水５２と反応させてもよい。
【００４４】
水５２の温度が高い程合金５１を溶解する反応速度が速くなるが、実用的な反応速度で且つ安全性を確保するためには、水５２の温度を５０℃〜９０℃（５０℃以上９０℃以下）の範囲にすることが好ましい。例えば、水５２の温度を室温（２５℃）で保持した場合、３００ｇ程度の合金５１を溶解するのに１週間以上かかり、実用的な範囲から完全に外れてしまう。また、水５２の温度を５０℃に保持した場合、３００ｇ程度の合金５１を溶解するのに約２０時間かかる。この場合、水素５３の発生は急激ではないため安全面には優れるが、実用的な反応速度とは言い難い。また、水５２の温度を９０℃に保持した場合、３００ｇ程度の合金５１の溶解は約２時間で完了するが、水素５３の発生が急激となる可能性があるため、安全面での対策が別途必要となる。発明者らの研究によれば、実用的な反応速度で且つ安全を確保するためには水５２の温度を７０℃近辺にすることが最適であるといえる。水５２の温度を７０℃に保持した場合、３００ｇ程度の合金５１を３時間程度で溶解することができ、水素５３の発生が爆発限界を超える程急激になることもない。
【００４５】
次に、合金５１の溶解後、分離されたガリウム５５を回収する工程（Ｓ６）について説明する。図７は、分離されたガリウム５５を回収している状態を示す図である。
【００４６】
合金５１と水５２の反応は合金５１の表面で起こるため、合金５１の表面積又は合金５１と水５２との接触面積は広い方が好ましい。また、溶解が進むにつれて、分離されたガリウム５５が合金５１の表面を覆うことがある。そのため、液体状態のガリウム５５をスポイト５７等の吸引器具で吸い出すことにより、合金５１の溶解反応の進行が妨げられないようにすることが好ましい。水５２の温度がガリウム５５の融点（約２９．８℃）より高ければ、ガリウム５５を液体の状態で回収することができる。水５２はガリウム５５と反応しないため、合金５１に含まれるガリウム５２を全量回収することができる。尚、ガリウム５５の冷却を待って固体状態のカリウム５５を回収してもよい。
【００４７】
上述した合金５１からのガリウム５５の分離は、合金５１に含まれるナトリウムをイオン化させる水５２の作用により実現される。すなわち、合金５１に含まれるナトリウムをイオン化させる作用を有する液体であれば、水５２以外の液体を利用することも可能である。このような水５２に代わる液体としては、例えば酸が挙げられる。酸としては、例えば塩酸、硝酸、王水等が挙げられる。
【００４８】
合金５１を溶解する（合金５１に含まれるナトリウムをイオン化させる）液体として酸を用いる場合、酸と合金５１との反応熱により徐々に液温が上昇するため、上記ホットプレート５６のような加熱装置を不要とすることができる。また、酸は水５２よりも合金５１との反応速度が速いため、処理時間を短縮することが可能である。ただし、酸はナトリウムだけでなくガリウム５５をイオン化させる作用も有するため、合金５１に含まれるガリウム５５の全量を回収できない可能性がある。
【００４９】
ここで、酸を用いる場合を、図６を用いて例示する。反応容器１３内のナトリウム５０（図２及び図５参照）を除去した後、反応容器１３をエタノールから取出し、図６に示すようにガラス製の容器５８に溜めた水５２に浸漬する。反応容器１３を水５２に浸漬すると、反応容器１３内に多少残留していたナトリウム５０と水５２が反応して水素５３が発生する。そのため、この工程はドラフト内で行われるべきである。ナトリウム５０と水５２の反応が終了した後、水５２を塩酸、硝酸、王水等の酸に入れ替える。このとき、爆発的な反応を防ぐため、始めは水で希釈した酸を用い、酸を徐々に加えていく方がよい。
【００５０】
容器５８に酸を加えると、合金５１中のナトリウムがガリウムより優先的に酸と反応し、ナトリウムイオンと単体のガリウム５５とに分離する。この工程も水素５３が発生するためドラフト内で行われるべきである。このとき、酸と合金５１の反応熱により容器５８内の液温が徐々に上昇し、反応速度が増加していく。そのため、安全を確保するために、容器５８内に水を徐々に加えた方がよい。水素５３の急激な発生だけでなく、分離したガリウム５５と酸の反応によるガリウム５５の回収率の低下を防ぐため、処理液の温度は３０〜１２０℃の範囲で行うことが好ましい。実用的な反応速度を確保するには、５０℃〜１００℃の範囲で行うことが好ましく、８０℃付近にすることが最適といえる。
【００５１】
合金５１と酸の反応は合金５１の表面で起こるため、合金５１の表面積又は合金５１と酸の接触面積は広い方が好ましい。また、溶解が進むにつれて、ガリウム５５が合金５１の表面を覆うことがある。そのため、液体状態のガリウム５５をスポイト５７等の吸引器具で吸い出すことにより、合金５１の溶解反応の進行が妨げられないようにすることが好ましい。容器５８内の液温がガリウム５５の融点より高ければ、ガリウム５５を液体の状態で回収することができる。
【００５２】
このように、合金５１の溶解に酸を用いる場合には、ガリウム５５と酸が反応するため一部のガリウム５５がイオン化してしまうが、合金５１中に含まれるガリウム５５の大部分を回収することができる。尚、ガリウム５５の冷却を待って固体状態のガリウム５５を回収してもよい。
【００５３】
混合融液６中にｎ型ドーパントとしてゲルマニウム（Ｇｅ）を添加する場合があるが、この場合に形成されるＧａ−Ｎａ−Ｇｅ合金は、Ｇａ−Ｎａ合金よりも水５２との反応速度が遅いため、水５２の温度を８０℃以上に加熱した方がよい。また、Ｇａ−Ｎａ−Ｇｅ合金を水５２のみでナトリウムイオンと単体のガリウム５５に分離させることは難しく、実用的な反応速度でナトリウムイオンと単体のガリウム５５に分離させるためには、酸を用いた方が好ましい。
【００５４】
尚、本実施の形態には用いていないが、合金５１のＧａ４Ｎａからガリウム５５を分離できるか調査した。結晶成長終了時のガリウムとナトリウムの組成比がｒＧａ≧０．８０のとき、反応容器１３内にはガリウム及びガリウムとナトリウムからなる合金５１であるＧａ４Ｎａが残留する。発明者らが実験により検証したところ、Ｇａ４Ｎａ合金は、Ｇａ組成比が大きいため、ナトリウムをイオンとして分離することが困難であった。例えば王水と反応させた場合、合金５１中のナトリウムが優先的に反応することはなく、ナトリウム、ガリウムが共に王水と反応してしまうため、単体のガリウム５５として分離して回収することは困難であった。
【００５５】
（実施例１）
以下に、本実施の形態に係る製造装置１を用いて、窒化ガリウム結晶５を製造し、結晶成長終了後に反応容器１３内に残留する合金５１からガリウム５５を分離、回収する実施例を記載する。
【００５６】
＜結晶成長＞
高純度Ａｒ雰囲気のグローブボックス内でアルミナからなる反応容器１３に、ｃ軸方向の長さが５０ｍｍ、ｍ軸方向の長さが１ｍｍの柱状の窒化ガリウム（ＧａＮ）結晶からなる種結晶７を２本設置した。種結晶７は反応容器１３の底面にあけた穴に４ｍｍ差し込んで保持した。
【００５７】
次に、混合融液６として、加熱して液体にしたナトリウム（Ｎａ）を反応容器１３内に入れた。ナトリウムが固化した後、ガリウム（Ｇａ）とカーボンを入れた。ガリウムとナトリウムとのモル比を０．２５：０．７５とした。カーボンの添加量をガリウムとナトリウムとカーボンの全モル数に対して０．５％とした。具体的には、ガリウム１０００ｇ、ナトリウム９８９ｇ、カーボン３．５ｇとした。
【００５８】
内部容器１２内の全圧を２．２ＭＰａにし、反応容器１３を結晶成長温度まで昇温させた。結晶成長工程における温度条件を８７０℃、窒素ガス圧力を３．０ＭＰａとした。この状態で１２００時間結晶成長を行った。
【００５９】
＜ナトリウム除去＞
結晶成長終了後、反応容器１３内には、窒化ガリウム結晶５、ナトリウム５０、ナトリウムとガリウムからなる合金５１が残留していた。ナトリウム５０の除去は従来から知られている方法で行った。
【００６０】
先ず、ナトリウム５０を除去するため、反応容器１３をアルゴン雰囲気のグローブボックス内でホットプレート５６に乗せ、２００℃に加熱してナトリウム５０を溶融し、別容器に流し出した。反応容器１３の温度が十分に下がった後、グローブボックスから取り出し、ステンレス製の容器５４内に反応容器１３を収容した。その後、容器５４内にエタノールを投入し、ドラフトチャンバー内で取り切れなかったナトリウム５０を除去した。
【００６１】
＜ガリウム分離、回収＞
ナトリウム５０の除去が終了した時点で、反応容器１３内には窒化ガリウム結晶５及び合金５１が残留していた。ステンレス製の容器５４内のエタノールを全て排出した後、容器５４内に水５２を投入した。当該容器５４をホットプレート５６に乗せ、容器５４内の水５２の温度が７０℃程度になるようにホットプレート５６の温度を調整した。水５２と合金５１中のナトリウムとが反応し、水素５３が発生した。当該反応の進行中、幾度かスポイト５７で合金５１から分離されたガリウム５５を吸い出した。全ての反応が終了するのに、約３時間を要した。水５２と合金５１の反応が終了した際、反応容器１３内には窒化ガリウム結晶５及び液状のガリウム５５が残留していた。ガリウム５５をスポイト５７で全て吸引し、別容器に回収した。回収したガリウム５５は２１８ｇであった。
【００６２】
＜結晶の取出し＞
上記工程を経ることによって、ｃ軸方向の長さ６５ｍｍ、ｃ軸と垂直方向の長さ５５ｍｍのバルク状の窒化ガリウム結晶５を２個取出すことができた。このときの収率（ガリウムの消費量／ガリウムの原料量×１００）は７８％であった。つまり、結晶成長終了時に反応容器１３内に残留していたガリウム５５は２２０ｇであった。そのうち、２１８ｇのガリウム５５を回収できたので、回収効率は９９％であった。
【００６３】
＜ガリウムのリサイクル＞
回収したガリウム５５は、高純度化処理を行うことにより、再度結晶成長原料として使用することができた。高純度化処理ができないような不純物は混入しておらず、高純度化処理を行ったガリウム５５を原料として、結晶成長を行った場合にも問題が発生することなく窒化ガリウム結晶５を製造することができた。
【００６４】
（実施例２）
上記実施例１における＜結晶成長＞及び＜ナトリウムの除去＞と同様の処理を行った後、酸を用いてガリウム５５の回収を行った。
【００６５】
＜ガリウム分離、回収＞
ナトリウム５０の除去が終了した時点で、反応容器１３内には窒化ガリウム結晶５及び合金５１が残留していた。ステンレス製の容器５４内のエタノールを全て排出した後、容器５４内に水５２を投入した。当該容器５４をホットプレート５６に乗せ、容器５４内の水５２の温度が７０℃程度になるようにホットプレート５６の温度を調整した。水５２と合金５１中のナトリウムとが反応し、水素５３が発生した。当該反応の進行中、幾度かスポイト５７で合金５１から分離されたガリウム５５を吸い出した。水５２を投入後、１時間経過したところで、反応容器１３内に残留している合金５１をガラス製の容器５８内に移した。容器５８内に水を投入し、硝酸：水＝１：２となるように硝酸を投入した。硝酸と合金５１中のナトリウムとが反応し、水素５３が発生した。当該反応の進行中、幾度かスポイト５７で合金５１から分離したガリウム５５を吸い出した。合金５１と酸との反応熱で容器５８内の液温が上昇したため、水を加えて液温を８０℃程度に保った。また、徐々に硝酸や塩酸を加えて酸濃度を高めて反応速度を保った。酸を投入後、全ての反応が終了するのに、約１時間を要した。全ての反応を水で行った場合に比べて、約１時間処理時間を短縮することができた。酸と合金５１の反応が終了した際、反応容器１３内には窒化ガリウム結晶５及び液状のガリウム５５が残留していた。ガリウム５５をスポイト５７で全て吸引し、別容器に回収した。回収したガリウム５５は２００ｇであった。なお、本実施例のように最初に水５２を投入せず、最初から硝酸などの酸を投入しても構わない。
【００６６】
＜結晶の取出し＞
上記工程を経ることによって、ｃ軸方向の長さ６５ｍｍ、ｃ軸と垂直方向の長さ５５ｍｍのバルク状の窒化ガリウム結晶５を２個取出すことができた。このときの収率（ガリウムの消費量／ガリウムの原料量×１００）は７８％であった。つまり、結晶成長終了時に反応容器１３内に残留していたガリウム５５は、２２０ｇであった。そのうち、２００ｇのガリウム５５を回収できたので、回収効率は９１％であった。
【００６７】
＜ガリウムのリサイクル＞
回収したガリウム５５は、高純度化処理を行うことにより、再度結晶成長原料として使用することができた。高純度化処理ができないような不純物は混入しておらず、高純度化処理を行ったガリウム５５を原料として、結晶成長を行った場合にも問題が発生することなく、窒化ガリウム結晶を製造することができた。
【００６８】
（実施例３）
＜結晶成長＞
高純度Ａｒ雰囲気のグローブボックス内でアルミナからなる反応容器１３に、φ２“ウェハ状の窒化ガリウム（ＧａＮ）種結晶７を４枚、反応容器１３の底面に設置した。
【００６９】
次に、混合融液６として、加熱して液体にしたナトリウム（Ｎａ）を反応容器１３内に入れた。ナトリウムが固化した後、ガリウム（Ｇａ）とカーボン（Ｃ）とゲルマニウム（Ｇｅ）を入れた。ガリウムとナトリウムとのモル比を０．２５：０．７５とした。カーボンの添加量をガリウムとナトリウムとカーボンの全モル数に対して０．５％とした。ゲルマニウムの添加量をガリウムのモル数に対して２．０％とした。具体的には、ガリウム４００ｇ、ナトリウム３９６ｇ、カーボン１．４ｇ、ゲルマニウム８．５ｇとした。
【００７０】
内部容器１２内の全圧を２．２ＭＰａにし、反応容器１３を結晶成長温度まで昇温させた。結晶成長工程における温度条件を８７０℃、窒素ガス圧力を３．０ＭＰａとした。この状態で５００時間結晶成長を行った。
【００７１】
＜ナトリウムの除去＞は実施例１と同様に行った。
【００７２】
＜ガリウム分離、回収＞
ナトリウム５０の除去が終了した時点で、反応容器１３内には、窒化ガリウム結晶５及び合金５１が残留していた。ステンレス容器５４内のエタノールを全て排出した後、容器５４内に水５２を投入した。当該容器５４をホットプレート５６に乗せ、容器５４内の水５２の温度が８０℃程度になるようにホットプレート５６の温度を調整した。水５２と合金５１中のナトリウムが反応し、水素５３が発生した。水５２を投入後、１時間経過しても大部分の合金５１はナトリウムイオンと単体のガリウム５５に分離せずに残留していた。残留していた合金５１をガラス製の容器５８に移した。容器５８内に水を投入し、硝酸：水＝１：２となるように硝酸を投入した。硝酸と合金５１中のナトリウムとが反応し、水素５３が発生した。当該反応の進行中、幾度かスポイト５７で合金５１から分離したガリウム５５を吸い出した。合金５１と酸との反応熱で容器５８内の液温が上昇したため、水を加えて液温を８０℃程度に保った。また、徐々に硝酸や塩酸を加えて酸濃度を高めて反応速度を保った。酸を投入後、全ての反応が終了するのに、約２時間を要した。混合融液６中にＧｅを微量添加すると、合金５１からナトリウムイオンを分離し難くなり、Ｇｅを添加しない場合に比べて処理時間を要する。酸と合金５１との反応が終了した際、反応容器１３内には窒化ガリウム結晶５及び液状のガリウム５５が残留していた。ガリウム５５をスポイト５７で全て吸引し、別容器に回収した。回収したガリウム５５は８５ｇであった。なお、本実施例のように最初に水５２を投入せず、最初から硝酸などの酸を投入しても構わない。
【００７３】
＜結晶の取出し＞
上記工程を経ることによって、ｃ軸方向の長さ６ｍｍのφ２“バルク状の窒化ガリウム結晶５を４個取出すことができた。このときの収率（ガリウムの消費量／ガリウムの原料量×１００）は７４％であった。つまり、結晶成長終了時に反応容器１３内に残留していたガリウム５５は、１０４ｇであった。そのうち、８５ｇのガリウム５５を回収できたので、回収効率は８２％であった。
【００７４】
＜ガリウムのリサイクル＞
回収したガリウム５５は、高純度化処理を行うことにより、再度結晶成長原料として使用することができた。高純度化処理ができないような不純物は混入しておらず、高純度化処理を行ったガリウム５５を原料として、結晶成長を行った場合にも問題が発生することなく、窒化ガリウム結晶５を製造することができた。
【００７５】
以上のように、本実施の形態によれば、フラックス法により窒化ガリウム結晶を製造する工程において形成されるガリウムとナトリウムからなる合金５１から、簡素な設備で且つ安全にガリウムを回収することが可能となる。
【符号の説明】
【００７６】
１  製造装置
５  窒化ガリウム結晶
６  混合融液
７  種結晶
１１  耐圧容器
１２  内部容器
１３  反応容器
１４  構造物
１５  ヒータ
１６  回転機構
２１  ターンテーブル
２２  回転軸
３１，３２，３３  配管
３４  窒素供給管
３５  希釈ガス供給管
３６，３７，３８，３９，４０  バルブ
４１，４２  圧力制御装置
４５  圧力計
５０  ナトリウム
５１  合金
５２  水
５３  水素
５４，５８  容器
５５  ガリウム
５６  ホットプレート
５７  スポイト
【先行技術文献】
【特許文献】
【００７７】
【特許文献１】特開２００９−２１５０８５号公報
【特許文献２】国際公開２００７／０９４１２６号
【特許文献３】特開２００６−１３１４５４号公報
【特許文献４】特開２００９−００７２０７号公報
【特許文献５】国際公開２００９／０４１０５３号
【特許文献６】特開２０１０−２６９９８６号公報
【非特許文献】
【００７８】
【非特許文献１】Ｊ．Ｃｒｙｓｔａｌ  Ｇｒｏｗｔｈ  ２１８（２０００）７−１２
【図１】
2015141064.tif 000003
【図２】
2015141064.tif 000004
【図３】
2015141064.tif 000005
【図４】
2015141064.tif 000006
【図５】
2015141064.tif 000007
【図６】
2015141064.tif 000008
【図７】
2015141064.tif 000009
【国際調査報告】
2015141064.tif 000010
2015141064.tif 000011
2015141064.tif 000012
2015141064.tif 000013